"下記式1で表されるビニルエーテル化合物。CH2CHOmRnOw1hw2jkE4R1.........1ただし、式1中の記号は、以下の通りである。R:炭素数1~12のアルキレン基、炭素数1~12のポリフルオロアルキレン基、または-CF2-OCF2CF2x-OCF2-で表される基xは1~6の整数。R1:炭素数1~8のアルキル基、炭素数1~8のアルコキシ基、フッ素原子、トリフルオロメチル基、またはシアノ基。E1:1,4-フェニレン基であり、該基中の炭素原子に結合した水素原子はフッ素原子、塩素原子、またはメチル基により置換されていてもよい。E2、E3、E4:各々独立に、1,4-フェニレン基、トランス-1,4-シクロヘキシレン基、またはトランス-2,6-デカヒドロナフタレニル基であり、これら基中の炭素原子に結合した水素原子はフッ素原子、塩素原子、またはメチル基により置換されていてもよい。m:0~3の整数。n:0~3の整数。h,j,k:各々独立に0または1であり、かつ1≦hjkが成り立つ。w1,w2:各々独立に、カルボニル基または単結合。請求項1に記載のビニルエーテル化合物に基づく重合単位と、下記式2で表されるビニル化合物に基づく重合単位を含む共重合体であり、前記ビニルエーテル化合物に基づく重合単位、前記式2で表されるビニル化合物に基づく重合単位、およびその他の重合性化合物に基づく重合単位の含有量が、それぞれ35~50モル、45~55モル、および1~20モルである共重合体。CFX=CYZ.........2ただし、式2中の記号は、以下の通りである。X,Y,Z:各々独立に、水素原子、フッ素原子、または塩素原子。前記式2で表されるビニル化合物が、式:CF2=CFClまたは式:CF2=CF2で表される化合物である請求項2に記載の共重合体。下記式3で表される重合性化合物に基づく重合単位および/または該重合単位において下記官能基を介して末端にビニル基、エポキシ基およびオキセタン基から選ばれる基が導入された重合単位を含む請求項2または3に記載の共重合体。CH2=CH-O-Q.........3ただし、式3中の記号は、以下の通りである。Q:水酸基、チオール基、カルボキシル基、ヨウ素原子、シリル基、アミノ基、エポキシ基、ニトリル基、および、オキセタン基から選ばれる官能基を末端に有する、炭素数1~10のアルキレン基ただし、アルキレン基中の炭素原子に結合した水素原子はフッ素原子に置換されていてもよく、炭素-炭素結合間に、エーテル性酸素原子、エステル結合、またはウレタン結合を有していてもよい。架橋剤により架橋されることを特徴とする請求項2~4のいずれか1項に記載の共重合体。請求項5に記載の共重合体を含有する層を有し、該層は、液晶の相転移温度Tc以下の温度で配向処理がなされている光学素子。位相板として用いられる請求項6に記載の光学素子。本発明は、上記事情に鑑みてなされたものであり、膜厚むらや配向乱れが抑制され、耐光性に優れた共重合体を得るための新規なビニルエーテル化合物の提供を目的とする。また、本発明は、耐熱性および耐光性に優れた液晶性共重合体、およびこれを用いて製造される光学素子の提供を目的とする。本発明の第1の態様は、下記式1で表されるビニルエーテル化合物である。CH2CHOmRnOw1hw2jkE4R1.........1ただし、式1中の記号は、以下の通りである。R:炭素数1~12のアルキレン基、炭素数1~12のポリフルオロアルキレン基、または-CF2-OCF2CF2x-OCF2-で表される基xは1~6の整数。R1:炭素数1~8のアルキル基、炭素数1~8のアルコキシ基、フッ素原子、トリフルオロメチル基、またはシアノ基。E1:1,4-フェニレン基であり、該基中の炭素原子に結合した水素原子はフッ素原子、塩素原子、またはメチル基により置換されていてもよい。E2、E3、E4:各々独立に、1,4-フェニレン基、トランス-1,4-シクロヘキシレン基、またはトランス-2,6-デカヒドロナフタレニル基であり、これら基中の炭素原子に結合した水素原子はフッ素原子、塩素原子、またはメチル基により置換されていてもよい。m:0~3の整数。n:0~3の整数。h,j,k:各々独立に0または1であり、かつ1≦hjkが成り立つ。w1,w2:各々独立に、カルボニル基または単結合。本発明の第2の態様は、第1の態様のビニルエーテル化合物に基づく重合単位と、下記式2で表されるビニル化合物に基づく重合単位を含む共重合体であり、前記ビニルエーテル化合物に基づく重合単位、前記式2で表されるビニル化合物に基づく重合単位、およびその他の重合性化合物に基づく重合単位の含有量が、それぞれ35~50モル、45~55モル、および1~20モルである共重合体である。CFX=CYZ.........2ただし、式2中の記号は、以下の通りである。X,Y,Z:各々独立に、水素原子、フッ素原子、または塩素原子。本発明の第2の態様の共重合体において、前記式2で表されるビニル化合物としては、式:CF2=CFClまたは式:CF2=CF2で表される化合物が好ましい。また、本発明の第2の態様の共重合体において、下記式3で表される重合性化合物に基づく重合単位および/または該重合単位において下記官能基を介して末端にビニル基、エポキシ基およびオキセタン基から選ばれる基が導入された重合単位を含むことができる。CH2=CH-O-Q.........3ただし、式3中の記号は、以下の通りである。Q:水酸基、チオール基、カルボキシル基、ヨウ素原子、シリル基、アミノ基、エポキシ基、ニトリル基、および、オキセタン基から選ばれる官能基を末端に有する、炭素数1~10のアルキレン基ただし、アルキレン基中の炭素原子に結合した水素原子はフッ素原子に置換されていてもよく、炭素-炭素結合間に、エーテル性酸素原子、エステル結合、またはウレタン結合を有していてもよい。なお、上記官能基を介して末端にビニル基が導入される場合には、メタアクリロイル基が導入されることが好ましい。さらに、本発明の第2の態様の共重合体は、架橋剤により架橋されることができる。この場合、上記式3におけるQが末端に有する官能基および/または該官能基を介して共重合体の側鎖の末端に導入された基等が架橋基として機能する。架橋基としては、水酸基、オキセタン基、メタアクリロイル基が好適である。架橋剤としては、架橋基が水酸基の場合、ポリイソシアネート化合物が好ましい。さらに、ポリイソシアネート化合物に加えて水酸基を有する液晶性低分子化合物を架橋剤として用いてもよい。架橋基がメタアクリロイル基の場合、メタアクリロイル基を有する液晶性低分子化合物を架橋剤として使用できる。本発明の第3の態様は、本発明の第2の態様の共重合体を含有する層を有し、該層は、液晶の相転移温度Tc以下の温度で配向処理がなされている光学素子である。上記共重合体を含有する層は、本発明の第2の態様の共重合体が液晶の相転移温度Tc以下の温度で配向した状態で架橋してなる層であってもよい。この場合、架橋には上記架橋剤を用いることが好ましい。そして、本発明の第3の態様の光学素子は位相板として用いることができる。なお、本明細書において、メタアクリロイル基なる語は、アクリロイル基とメタクリロイル基の両方を意味し、メタアクリロオキシ基なる語は、アクリロオキシ基とメタクリロオキシ基の両方を意味する。また、架橋なる語は、低分子化合物を介しての橋架けだけでなく、末端基同士の結合による分子量の増大を含めた広い意味で使用する。本発明の新規なビニルエーテルを用いて製造される共重合体によれば、基板に塗布した際の膜厚むらや配向乱れが抑制され、室温に放置しても結晶が析出しにくく、広い面積の基板に好適に塗布できる。そして、この共重合体から得られる光学異方性材料は、耐熱性および耐光性に優れており、位相板等の光学素子を構成する材料として有用である。以下、本発明の実施形態について詳細に説明する。本明細書の記載において使用される用語は、下記に従って解釈するものとする。また、式で表される化合物は、その式の番号を付した化合物としても表記し、例えば式1で表される化合物は、化合物1とも表記する。液晶化合物とは、単独で液晶相を示し得る化合物を意味し、重合性液晶化合物とは、重合性を有し、単独で液晶相を示し得る化合物を意味する。また、重合性液晶組成物とは、重合性を有し、液晶相を示し得る組成物を意味する。Phは1,4-フェニレン基を示し、該基中の炭素原子に結合した水素原子が、フッ素原子、塩素原子、またはメチル基により置換されたものを含み得る。Cyはトランスtrans-1,4-シクロヘキシレン基を示し、Dhnはトランスtrans-2,6-デカヒドロナフタレニル基を示す。これらの基中の炭素原子に結合した水素原子がフッ素原子、塩素原子、またはメチル基により置換されたものを含み得る。Δnは、屈折率異方性の略記である。さらに、以下の記載における波長の値は、記載値±2nmの範囲を含み得る。<ビニルエーテル化合物>本発明の新規な化合物は、下記式1で表されるビニルエーテル化合物であり、重合性液晶化合物である。CH2CHOmRnOw1hw2jkE4R1.........1式1中の各記号は、以下の通りである。R:炭素数1~12のアルキレン基、炭素数1~12のポリフルオロアルキレン基、または-CF2-OCF2CF2x-OCF2-で表される基xは1~6の整数。R1:炭素数1~8のアルキル基、炭素数1~8のアルコキシ基、フッ素原子、トリフルオロメチル基、またはシアノ基。E1:1,4-フェニレン基であり、該基中の炭素原子に結合した水素原子はフッ素原子、塩素原子、またはメチル基により置換されていてもよい。E2、E3、E4:各々独立に、1,4-フェニレン基、トランス-1,4-シクロヘキシレン基、またはトランス-2,6-デカヒドロナフタレニル基であり、これら基中の炭素原子に結合した水素原子はフッ素原子、塩素原子、またはメチル基により置換されていてもよい。m,n:それぞれ独立に0~3の整数。h,j,k:各々独立に0または1であり、かつ1≦hjkが成り立つ。w1,w2:各々独立に、カルボニル基または単結合。この化合物1は、複数の6員環による液晶性骨格を含有するビニルエーテル化合物であり、重合性と液晶性を併せ持つ。化合物1の中には、単独では液晶相を示さないものもあるが、そのような化合物も、他の重合性化合物との共重合により得られる共重合体が液晶相を示す場合があり、共重合体の構成成分として利用可能である。化合物1は、分子のスペーサー部に、アルキレン基、ポリフルオロアルキレン基、ポリフルオロアルキレンオキシド基から選ばれる少なくとも一つの基を有する。この基の作用によって、後述する重合性液晶組成物中に含まれる化合物1は、重合の際に組成物の膜表面に移行し最表面で硬化する。そのため、重合性液晶組成物のレベリング性が向上し、膜厚むらが解消される。重合性液晶組成物中のフッ素原子を含まない成分との相溶性を低下させないために、化合物1において、式1中のRがアルキレン基またはポリフルオロアルキレン基の場合、それらの基の炭素数は1~12とする。Rが-CF2-OCF2CF2x-OCF2-で表されるポリフルオロアルキレンオキシド基の場合、xは1~6の整数とする。レべリング性と相溶性の関連から、アルキレン基の炭素数は2~8が好ましく、ポリフルオロアルキレンオキシド基のxは1~4の整数が好ましく、ポリフルオロアルキレン基の炭素数は2~8が好ましい。また、非結晶性を示すように、アルキレン基の炭素数は2、4、6が好ましい。ポリフルオロアルキレン基の炭素数も2,4、6が特に好ましい。さらに、ポリフルオロアルキレン基の場合は、その末端炭素原子にフッ素原子が1個以上結合していることが好ましく、ペルフルオロアルキレン基であることがより好ましい。ポリフルオロアルキレン基はポリフルオロアルキレンオキシド基より液晶性が良好である。ポリフルオロアルキレン基としては、例えば以下に示す基が挙げられる。-CF22-、-CF24-、-CF26-、-CF28-、-CF210-、-CF212-、-CF2CHF-、-CF2CHFCF22-、-CF2CHFCF24-、-CF2CHFCF22CHFCF2-、-CF2CHFCF24CHF-、-CF2CH2CF2CH2CF2-、-CF2CHFCF24CHFCF2-、-CHFCF26CHF-、-CF2CHCF2CF3CF22CH2-。アルキレン基としては、例えば以下に示す基が挙げられる。-CH22-、-CH24-、-CH26-、-CH28-、-CH210-、-CH212-。化合物1は、R1としてアルキル基、アルコキシ基、フッ素原子、トリフルオロメチル基、またはシアノ基を有し、これによって化合物1を含む重合性液晶組成物の液晶性を示す温度範囲が広くなる。R1がアルキル基、またはアルコキシ基の場合、炭素数2~6が好ましく、3~5がより好ましい。R1が直鎖構造である場合には、特に化合物1が液晶性を示す温度範囲を広くできるので好適である。mおよびnは、各々0~3の整数であり、1または2が好ましい。また、化合物1の製造容易性の観点から、mとnが同じ値であることが好ましい。h、j、kは、各々0または1である。ただし、h、j、kの少なくとも一つは1であり、1≦hjkが成り立つ。w1、w2は、カルボニル基-CO-または単結合である。化合物1の好ましい具体例として、下記化合物1A~1Jが挙げられる。CH2CHOmRnOPhPhR1CH2CHOmRnOPhCyPhR1CH2CHOmRnOPhCyPhPhR1CH2CHOmRnOCyCyR1CH2CHOmRnOCOCyCyR1CH2CHOmRnOCyCyCyR1CH2CHOmRnOCODhnCyR1CH2CHOmRnOCODhnCyCyR1CH2CHOmRnODhnCyR1CH2CHOmRnOCOCyCyCyR1ただし、式1A~1J中の記号R、R1、m、nは、各々式毎に独立しており、前述の規定と同じである。また、Ph、CyおよびDhnも、各々式毎に独立して前記の規定と同じであり、一分子中における複数のPh、Cyも、互いに独立して、置換または非置換のフェニレン基、および置換または非置換のシクロヘキシレン基を示し得るものとする。より具体的な例として、下記化合物1A0a~化合物1A0aa、下記化合物1B0a~化合物1B0aa、下記化合物1C0a~化合物1C0aa、下記化合物1D0a~化合物1D0aa、下記化合物1E0a~化合物1E0aa、下記化合物1F0a~化合物1F0aa、下記化合物1G0a~化合物1G0aa、下記化合物1H0a~化合物1H0aa、下記化合物1I0a~化合物1I0aa、下記化合物1A5a~化合物1A5r、下記化合物1B5a~化合物1B5r、下記化合物1C5a~化合物1C5rが挙げられる。ただし、下記式中の表記Ph、CyおよびDhnは、各々式毎に独立して前記の規定と同じである。記号rは式毎に独立して1~8の整数を示す。CH2CHOCH22CH2OPhPhCNCH2CHOCH24CH2OPhPhCNCH2CHOCH26CH2OPhPhCNCH2CHOCH28CH2OPhPhCNCH2CHOCH210CH2OPhPhCNCH2CHOCH212CH2OPhPhCNCH2CHO222OPhPhCNCH2CHO323OPhPhCNCH2CHO242OPhPhCNCH2CHO343OPhPhCNCH2CHO262OPhPhCNCH2CHO363OPhPhCNCH2CHO282OPhPhCNCH2CHO383OPhPhCNCH2CHO2102OPhPhCNCH2CHO3103OPhPhCNCH2CHO2122OPhPhCNCH2CHO3123OPhPhCNCH2CHOCH2CF2CHFCH2OPhPhCNCH2CHOCH2CF2CHF2CH2OPhPhCNCH2CHOCH2CF2CHF4CH2OPhPhCNCH2CHOCH2CF2CHF2CHFCF2―CH2OPhPhCNCH2CHOCH2CF2CHF4CHF―CH2OPhPhCNCH2CHOCH2CF2CH24CH2CF2―CH2OPhPhCNCH2CHOCH2CF2CHF4CHFCF2―CH2OPhPhCNCH2CHOCH2CHF6CHF―CH2OPhPhCNCH2CHOCH2CF2CH2―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―CH2OPhCyPhrHCH2CHOCH2CF2CHF4CHF―CH2OPhCyPhrHCH2CHOCH2CF2CH24CH2CF2―CH2OPhCyPhrHCH2CHOCH2CF2CHF4CHFCF2―CH2OPhCyPhrHCH2CHOCH2CHF6CHF―CH2OPhCyPhrHCH2CHOCH2CF2CH2―CH2OPhCyPhrHCH2CHO2OPhCyPhrHCH2CHO4OPhCyPhrHCH2CHO6OPhCyPhrHCH2CHO8OPhCyPhrHCH2CHOCH22CH2OPhCyPhPhrHCH2CHOCH24CH2OPhCyPhPhrHCH2CHOCH26CH2OPhCyPhPhrHCH2CHOCH28CH2OPhCyPhPhrHCH2CHOCH210CH2OPhCyPhPhrHCH2CHOCH212CH2OPhCyPhPhrHCH2CHO222OPhCyPhPhrHCH2CHO323OPhCyPhPhrHCH2CHO242OPhCyPhPhrHCH2CHO343OPhCyPhPhrHCH2CHO262OPhCyPhPhrHCH2CHO363OPhCyPhPhrHCH2CHO282OPhCyPhPhrHCH2CHO383OPhCyPhPhrHCH2CHO2102OPhCyPhPhrHCH2CHO3103OPhCyPhPhrHCH2CHO2122OPhCyPhPhrHCH2CHO3123OPhCyPhPhrHCH2CHOCH2CF2CHFCH2OPhCyPhPhrHCH2CHOCH2CF2CHF2CH2OPhCyPhPhrHCH2CHOCH2CF2CHF4CH2OPhCyPhPhrHCH2CHOCH2CF2CHF2CHFCF2―CH2OPhCyPhPhrHCH2CHOCH2CF2CHF4CHF―CH2OPhCyPhPhrHCH2CHOCH2CF2CH24CH2CF2―CH2OPhCyPhPhrHCH2CHOCH2CF2CHF4CHFCF2―CH2OPhCyPhPhrHCH2CHOCH2CHF6CHF―CH2OPhCyPhPhrHCH2CHOCH2CF2CH2―CH2OPhCyPhPhrHCH2CHO2OPhCyPhPhrHCH2CHO4OPhCyPhPhrHCH2CHO6OPhCyPhPhrHCH2CHO8OPhCyPhPhrHCH2CHOCH22CH2OCyCyrHCH2CHOCH24CH2OCyCyrHCH2CHOCH26CH2OCyCyrHCH2CHOCH28CH2OCyCyrHCH2CHOCH210CH2OCyCyrHCH2CHOCH212CH2OCyCyrHCH2CHO222OCyCyrHCH2CHO323OCyCyrHCH2CHO242OCyCyrHCH2CHO343OCyCyrHCH2CHO262OCyCyrHCH2CHO363OCyCyrHCH2CHO282OCyCyrHCH2CHO383OCyCyrHCH2CHO2102OCyCyrHCH2CHO3103OCyCyrHCH2CHO2122OCyCyrHCH2CHO3123OCyCyrHCH2CHOCH2CF2CHFCH2OCyCyrHCH2CHOCH2CF2CHF2CH2OCyCyrHCH2CHOCH2CF2CHF4CH2OCyCyrHCH2CHOCH2CF2CHF2CHFCF2―CH2OCyCyrHCH2CHOCH2CF2CHF4CHF―CH2OCyCyrHCH2CHOCH2CF2CH24CH2CF2―CH2OCyCyrHCH2CHOCH2CF2CHF4CHFCF2―CH2OCyCyrHCH2CHOCH2CHF6CHF―CH2OCyCyrHCH2CHOCH2CF2CH2―CH2OCyCyrHCH2CHOCH22CH2OCOCyCyrHCH2CHOCH24CH2OCOCyCyrHCH2CHOCH26CH2OCOCyCyrHCH2CHOCH28CH2OCOCyCyrHCH2CHOCH210CH2OCOCyCyrHCH2CHOCH212CH2OCOCyCyrHCH2CHO222OCOCyCyrHCH2CHO323OCOCyCyrHCH2CHO242OCOCyCyrHCH2CHO343OCOCyCyrHCH2CHO262OCOCyCyrHCH2CHO363OCOCyCyrHCH2CHO282OCOCyCyrHCH2CHO383OCOCyCyrHCH2CHO2102OCOCyCyrHCH2CHO3103OCOCyCyrHCH2CHO2122OCOCyCyrHCH2CHO3123OCOCyCyrHCH2CHOCH2CF2CHFCH2OCOCyCyrHCH2CHOCH2CF2CHF2CH2OCOCyCyrHCH2CHOCH2CF2CHF4CH2OCOCyCyrHCH2CHOCH2CF2CHF2CHFCF2―CH2OCOCyCyrHCH2CHOCH2CF2CHF4CHF―CH2OCOCyCyrHCH2CHOCH2CF2CH24CH2CF2―CH2OCOCyCyrHCH2CHOCH2CF2CHF4CHFCF2―CH2OCOCyCyrHCH2CHOCH2CHF6CHF―CH2OCOCyCyrHCH2CHOCH2CF2CH2―CH2OCOCyCyrHCH2CHO2OCOCyCyrHCH2CHO4OCOCyCyrHCH2CHO6OCOCyCyrHCH2CHO8OCOCyCyrHCH2CHOCH22CH2OCyCyCyrHCH2CHOCH24CH2OCyCyCyrHCH2CHOCH26CH2OCyCyCyrHCH2CHOCH28CH2OCyCyCyrHCH2CHOCH210CH2OCyCyCyrHCH2CHOCH212CH2OCyCyCyrHCH2CHO222OCyCyCyrHCH2CHO323OCyCyCyrHCH2CHO242OCyCyCyrHCH2CHO343OCyCyCyrHCH2CHO262OCyCyCyrHCH2CHO363OCyCyCyrHCH2CHO282OCyCyCyrHCH2CHO383OCyCyCyrHCH2CHO2102OCyCyCyrHCH2CHO3103OCyCyCyrHCH2CHO2122OCyCyCyrHCH2CHO3123OCyCyCyrHCH2CHOCH2CF2CHFCH2OCyCyCyrHCH2CHOCH2CF2CHF2CH2OCyCyCyrHCH2CHOCH2CF2CHF4CH2OCyCyCyrHCH2CHOCH2CF2CHF2CHFCF2―CH2OCyCyCyrHCH2CHOCH2CF2CHF4CHF―CH2OCyCyCyrHCH2CHOCH2CF2CH24CH2CF2―CH2OCyCyCyrHCH2CHOCH2CF2CHF4CHFCF2―CH2OCyCyCyrHCH2CHOCH2CHF6CHF―CH2OCyCyCyrHCH2CHOCH2CF2CH2―CH2OCyCyCyrHCH2CHOCH22CH2OCODhnCyrHCH2CHOCH24CH2OCODhnCyrHCH2CHOCH26CH2OCODhnCyrHCH2CHOCH28CH2OCODhnCyrHCH2CHOCH210CH2OCODhnCyrHCH2CHOCH212CH2OCODhnCyrHCH2CHO222OCODhnCyrHCH2CHO323OCODhnCyrHCH2CHO242OCODhnCyrHCH2CHO343OCODhnCyrHCH2CHO262OCODhnCyrHCH2CHO363OCODhnCyrHCH2CHO282OCODhnCyrHCH2CHO383OCODhnCyrHCH2CHO2102OCODhnCyrHCH2CHO3103OCODhnCyrHCH2CHO2122OCODhnCyrHCH2CHO3123OCODhnCyrHCH2CHOCH2CF2CHFCH2OCODhnCyrHCH2CHOCH2CF2CHF2CH2OCODhnCyrHCH2CHOCH2CF2CHF4CH2OCODhnCyrHCH2CHOCH2CF2CHF2CHFCF2―CH2OCODhnCyrHCH2CHOCH2CF2CHF4CHF―CH2OCODhnCyrHCH2CHOCH2CF2CH24CH2CF2―CH2OCODhnCyrHCH2CHOCH2CF2CHF4CHFCF2―CH2OCODhnCyrHCH2CHOCH2CHF6CHF―CH2OCODhnCyrHCH2CHOCH2CF2CH2―CH2OCODhnCyrHCH2CHO2OCODhnCyrHCH2CHO4OCODhnCyrHCH2CHO6OCODhnCyrHCH2CHO8OCODhnCyrHCH2CHOCH22CH2OCODhnCyCyrHCH2CHOCH24CH2OCODhnCyCyrHCH2CHOCH26CH2OCODhnCyCyrHCH2CHOCH28CH2OCODhnCyCyrHCH2CHOCH210CH2OCODhnCyCyrHCH2CHOCH212CH2OCODhnCyCyrHCH2CHO222OCODhnCyCyrHCH2CHO323OCODhnCyCyrHCH2CHO242OCODhnCyCyrHCH2CHO343OCODhnCyCyrHCH2CHO262OCODhnCyCyrHCH2CHO363OCODhnCyCyrHCH2CHO282OCODhnCyCyrHCH2CHO383OCODhnCyCyrHCH2CHO2102OCODhnCyCyrHCH2CHO3103OCODhnCyrHCH2CHO2122OCODhnCyCyrHCH2CHO3123OCODhnCyCyrHCH2CHOCH2CF2CHFCH2OCODhnCyCyrHCH2CHOCH2CF2CHF2CH2OCODhnCyCyrHCH2CHOCH2CF2CHF4CH2OCODhnCyCyrHCH2CHOCH2CF2CHF2CHFCF2―CH2OCODhnCyCyrHCH2CHOCH2CF2CHF4CHF―CH2OCODhnCyCyrHCH2CHOCH2CF2CH24CH2CF2―CH2OCODhnCyCyrHCH2CHOCH2CF2CHF4CHFCF2―CH2OCODhnCyCyrHCH2CHOCH2CHF6CHF―CH2OCODhnCyCyrHCH2CHOCH2CF2CH2―CH2OCODhnCyCyrHCH2CHO2OCODhnCyCyrHCH2CHO4OCODhnCyCyrHCH2CHO6OCODhnCyCyrHCH2CHO8OCODhnCyCyrHCH2CHOCH22CH2ODhnCyrHCH2CHOCH24CH2ODhnCyrHCH2CHOCH26CH2ODhnCyrHCH2CHOCH28CH2ODhnCyrHCH2CHOCH210CH2ODhnCyrHCH2CHOCH212CH2ODhnCyrHCH2CHO222ODhnCyrHCH2CHO323ODhnCyrHCH2CHO242ODhnCyrHCH2CHO343ODhnCyrHCH2CHO262ODhnCyrHCH2CHO363ODhnCyrHCH2CHO282ODhnCyrHCH2CHO383ODhnCyrHCH2CHO2102ODhnCyrHCH2CHO3103ODhnCyrHCH2CHO2122ODhnCyrHCH2CHO3123ODhnCyrHCH2CHOCH2CF2CHFCH2ODhnCyrHCH2CHOCH2CF2CHF2CH2ODhnCyrHCH2CHOCH2CF2CHF4CH2ODhnCyrHCH2CHOCH2CF2CHF2CHFCF2―CH2ODhnCyrHCH2CHOCH2CF2CHF4CHF―CH2ODhnCyrHCH2CHOCH2CF2CH24CH2CF2―CH2ODhnCyrHCH2CHOCH2CF2CHF4CHFCF2―CH2ODhnCyrHCH2CHOCH2CHF6CHF―CH2ODhnCyrHCH2CHOCH2CF2CH2―CH2ODhnCyrHCH2CHOCH22CH2OCOCyCyCyrHCH2CHOCH24CH2OCOCyCyCyrHCH2CHOCH26CH2OCOCyCyCyrHCH2CHOCH28CH2OCOCyCyCyrHCH2CHOCH210CH2OCOCyCyCyrHCH2CHOCH212CH2OCOCyCyCyrHCH2CHO222OCOCyCyCyrHCH2CHO323OCOCyCyCyrHCH2CHO242OCOCyCyCyrHCH2CHO343OCOCyCyCyrHCH2CHO262OCOCyCyCyrHCH2CHO363OCOCyCyCyrHCH2CHO282OCOCyCyCyrHCH2CHO383OCOCyCyCyrHCH2CHO2102OCOCyCyCyrHCH2CHO3103OCOCyCyCyrHCH2CHO2122OCOCyCyCyrHCH2CHO3123OCOCyCyCyrHCH2CHOCH2CF2CHFCH2OCOCyCyCyrHCH2CHOCH2CF2CHF2CH2OCOCyCyCyrHCH2CHOCH2CF2CHF4CH2OCOCyCyCyrHCH2CHOCH2CF2CHF2CHFCF2―CH2OCOCyCyCyrHCH2CHOCH2CF2CHF4CHF―CH2OCOCyCyCyrHCH2CHOCH2CF2CH24CH2CF2―CH2OCOCyCyCyrHCH2CHOCH2CF2CHF4CHFCF2―CH2OCOCyCyCyrHCH2CHOCH2CHF6CHF―CH2OCOCyCyCyrHCH2CHOCH2CF2CH2―CH2OCOCyCyCyrHCH2CHO2OCOCyCyCyrHCH2CHO4OCOCyCyCyrHCH2CHO6OCOCyCyCyrHCH2CHO8OCOCyCyCyrHCH2CHOCH2CF2OCF2CF2OCF2CH2OPhPhCNCH2CHOCH2CF22OCF2CH2OPhPhCNCH2CHOCH2CF23OCF2CH2OPhPhCNCH2CHOCH2CF24OCF2CH2OPhPhCNCH2CHOCH2CF25OCF2CH2OPhPhCNCH2CHOCH2CF26OCF2CH2OPhPhCNCH2CHO2CF2OCF2CF2OCF22OPhPhCNCH2CHO3CF2OCF2CF2OCF23OPhPhCNCH2CHO2CF22OCF22OPhPhCNCH2CHO3CF22OCF23OPhPhCNCH2CHO2CF23OCF22OPhPhCNCH2CHO3CF23OCF23OPhPhCNCH2CHO2CF24OCF22OPhPhCNCH2CHO3CF24OCF23OPhPhCNCH2CHO2CF25OCF22OPhPhCNCH2CHO3CF25OCF23OPhPhCNCH2CHO2CF26OCF22OPhPhCNCH2CHO3CF26OCF23OPhPhCNCH2CHOCH2CF2OCF2CF2OCF2CH2OPh―Cy―PhrHCH2CHOCH2CF22OCF2CH2OPhCy―PhrHCH2CHOCH2CF23OCF2CH2OPhCy―PhrHCH2CHOCH2CF24OCF2CH2OPhCy―PhrHCH2CHOCH2CF25OCF2CH2OPhCy―PhrHCH2CHOCH2CF26OCF2CH2OPhCy―PhrHCH2CHO2CF2OCF2CF2OCF22OPhCy―PhrHCH2CHO3CF2OCF2CF2OCF23OPhCy―PhrHCH2CHO2CF22OCF22OPhCy―PhrHCH2CHO3CF22OCF23OPhCy―PhrHCH2CHO2CF23OCF22OPhCy―PhrHCH2CHO3CF23OCF23OPhCy―PhrHCH2CHO2CF24OCF22OPhCy―PhrHCH2CHO3CF24OCF23OPhCy―PhrHCH2CHO2CF25OCF22OPhCy―PhrHCH2CHO3CF25OCF23OPhCy―PhrHCH2CHO2CF26OCF22OPhCy―PhrHCH2CHO3CF26OCF23OPhCy―PhrHCH2CHOCH2CF2OCF2CF2OCF2CH2OPh―Cy―Ph―PhrHCH2CHOCH2CF22OCF2CH2OPhCy―Ph―PhrHCH2CHOCH2CF23OCF2CH2OPhCy―Ph―PhrHCH2CHOCH2CF24OCF2CH2OPhCy―Ph―PhrHCH2CHOCH2CF25OCF2CH2OPhCy―Ph―PhrHCH2CHOCH2CF26OCF2CH2OPhCy―Ph―PhrHCH2CHO2CF2OCF2CF2OCF22OPhCy―Ph―PhrHCH2CHO3CF2OCF2CF2OCF23OPhCy―Ph―PhrHCH2CHO2CF22OCF22OPhCy―Ph―PhrHCH2CHO3CF22OCF23OPhCy―Ph―PhrHCH2CHO2CF23OCF22OPhCy―Ph―PhrHCH2CHO3CF23OCF23OPhCy―Ph―PhrHCH2CHO2CF24OCF22OPhCy―Ph―PhrHCH2CHO3CF24OCF23OPhCy―Ph―PhrHCH2CHO2CF25OCF22OPhCy―Ph―PhrHCH2CHO3CF25OCF23OPhCy―Ph―PhrHCH2CHO2CF26OCF22OPhCy―Ph―PhrHCH2CHO3CF26OCF23OPhCy―Ph―PhrH上記化合物において、rは2~6の整数が好ましく、3~5の整数がより好ましい。また、Phは非置換の1,4-フェニレン基、またはメチル基により置換された1,4-フェニレン基であり、Cyは非置換のトランス-1,4-シクロヘキシル基であり、Dhnは非置換のトランス-2,6-デカヒドロナフタレニル基が好ましい。上記化合物の中でも特に、化合物1A0a~1A0c、化合物1A0j~1A0l、化合物1A0ba~1A0bd、化合物1B0a~1B0c、化合物1B0j~1B0l、化合物1B0ba~1B0bd、化合物1C0a~1C0c、化合物1C0j~1C0l、化合物1C0ba~1C0bd、化合物1D0a~1D0c、化合物1D0j~1D0l、化合物1E0a~1E0c、化合物1E0j~1E0l、化合物1E0ba~1E0bd、化合物1F0a~1F0c、化合物1F0j~1F0l、化合物1G0a~1G0c、化合物1G0j~1G0l、化合物1G0ba~1G0bd、化合物1H0a~1H0c、化合物1H0k~1H0l、化合物1H0ba~1H0bd、化合物1I0a~1I0c、化合物1J0a~1J0c、化合物1J0j~1J0l、化合物1J0ba~1J0bd、化合物1A5a~1A5c、化合物1A5g~1A5j、化合物1B5a~1B5c、化合物1B5g~1B5j、化合物1C5a~1C5c、化合物1C5g~1C5jが好ましい。次に、本発明のビニルエーテル化合物1の合成方法について、具体例を挙げて説明する。前記化合物1E0bの合成方法として、以下の反応式A-11に示す方法が挙げられる。なお、式中の記号は前記と同じ意味を示す。まず、上記化合物01bと3,4-ジヒドロフランとをジクロロメタン中、p-トルエンスルホン酸の存在下で反応させ、上記化合物01b-2を得る。次に、この化合物01b-2と、トランス-4-トランス-4-アルキルシクロヘキシルシクロヘキサンカルボン酸化合物21AA、ジシクロヘキシルカルボジイミド、および4-N,N-ジメチルアミノピリジンを、クロロホルム中で反応させて化合物01b-3を得る。さらにこの化合物を、p-トルエンスルホン酸と反応させて上記化合物01b-4を得る。次いで、この化合物を、クロロ1,5-シクロオクタジエンイリジウムIと炭酸ナトリウム存在下、トルエン中で酢酸ビニルと反応させることで上記化合物1E0bを得る。上記化合物01b-4を上記化合物1E0bに変換する反応において、触媒としては、上記のクロロ1,5-シクロオクタジエンイリジウムIの他に、酢酸水銀II、ビズベンゾニトリルパラジウムII、ビズアセトニトリルパラジウムIIなどを用いることができる。また上記反応において、炭酸ナトリウムの他に、炭酸カリウム、リン酸一カリウム、リン酸二カリウムなどを用いてもよく、また用いなくてもよい。溶媒としては、エーテル、トルエン、ヘキサンなどの非プロトン系の溶媒が好ましく、トルエンが特に好ましい。さらに、酢酸ビニルの他に、エチルビニルエーテル、ブチルビニルエーテル、プロピオン酸ビニル、ピバロイル酸ビニルなどのビニルエーテル化合物を用いることができる。反応温度は、室温から200°Cの範囲が好ましく、30°C~150°Cの範囲が特に好ましい。反応時間は0.5時間~200時間が好ましく、1時間~10時間が特に好ましい。反応の圧力は、1MPaが好ましい。化合物1E0aは、上記化合物1E0bの合成方法における化合物01bを下記化合物01aに換えることで合成できる。また、化合物1E0c~1E0aaは、上記合成方法における化合物01bをそれぞれ下記化合物01c~01aaに換えることで合成できる。HOCH22CH2OHHOCH24CH2OHHOCH26CH2OHHOCH28CH2OHHOCH210CH2OHHOCH212CH2OHHO222OHHO323OHHO242OHHO343OHHO262OHHO363OHHO282OHHO383OHHO2102OHHO3103OHHO2122OHHO3123OHHOCH2CF2CHFCH2OHHOCH2CF2CHF2CH2OHHOCH2CF2CHF4CH2OHHOCH2CF2CHF2CHFCF2CH2OHHOCH2CF2CHF4CHFCH2OHHOCH2CF2CH24CH2CF2CH2OHHOCH2CF2CHF4CHFCF2CH2OHHOCH2CHF6CHFCH2OHHOCH2CF2CH2CH2OHまた、化合物1G0bは、前記1E0bの合成方法における化合物21AAを下記化合物21BBに換えることで、合成できる。HOCOCyCyrHHOCODhnCyrHHOCODhnCyCyrHHOCOCyCyCyrHなお、式中の記号は、各々式毎に独立して前記規定と同じものを示す。また、化合物1G0a、化合物1G0c~1G0aaは、上記合成方法における化合物21AAを化合物21BBに変更し、さらに化合物01bをそれぞれ前記した化合物01a、化合物01c~01aaに換えることで、合成できる。例えば、化合物1G0cは以下に示す反応式A-12に従って合成できる。化合物1H0bは、前記1E0bの合成方法における化合物21AAを前記化合物21CCに換えることで、合成できる。そして、化合物1H0a、化合物1H0c~1H0aaは、前記1E0bの合成方法における化合物21AAを化合物21CCに換え、さらに化合物01bをそれぞれ前記化合物01a、化合物01c~01aaに換えることで、合成できる。化合物1J0bは、前記1E0bの合成方法における化合物21AAを前記化合物21DDに換えることで、合成できる。そして、化合物1J0a、化合物1J0c~1J0aaは、前記1E0bの合成方法における化合物21AAを化合物21DDに換え、さらに化合物01bをそれぞれ前記化合物01a、化合物01c~01aaに換えることで、合成できる。前記化合物1A0bの合成方法として、以下の反応式A-13に示す方法が挙げられる。なお、式中の記号は前記と同じ意味を示す。まず、前記1E0bの合成方法と同様にして化合物01b-2を得る。この化合物01b-2と、4ヒドロキシ-4’-シアノ-ビフェニル13Aとを、トリフェニルホスフィン、アゾジカルボン酸ジエチルの存在下、テトラヒドロフラン中で反応させ、化合物01b-5を得る。さらにこの化合物01b-5を、前記1E0bの合成方法と同様にして、上記化合物01b-6を得る。次いで、この化合物01b-6を、前記1E0bの合成方法と同様にして、化合物1A0bを得る。化合物1A0a、化合物1A0c~1A0aaは、前記1A0bの合成方法における化合物01bをそれぞれ化合物01a、化合物01c~01aaに換えることで同様に合成できる。化合物1B0bは、上記化合物1A0bの合成方法における化合物13Aを下記化合物13Bに換えることで、同様に合成できる。そして、化合物1B0a、化合物1B0c~1B0aaは、前記1A0bの合成方法における化合物13Aを化合物13Bに変更し、さらに化合物01bをそれぞれ化合物01a、化合物01c~01aaに換えることで、同様に合成できる。なお、式中の記号は、各々式毎に独立して前記規定と同じものを示す。HOPhPhCNHOPhCyPhrHHOPhCyPhPhrHHOCyCyrHHOPhCyCyCyrHHODhnCyrH化合物1C0b、1D0b、1F0b、1I0bは、前記1A0bの合成方法における化合物13Aを、前記化合物13C,13D,13F,13Iにそれぞれ換えることで、合成できる。また、化合物1C0a、化合物1C0c~1C0aa、1D0a~1D0aa、1F0a~1F0aa、1I0a~1I0aaは、前記1A0bの合成方法における化合物13Aを化合物13C、13D、13F、13Iに換え、さらに化合物01bをそれぞれ化合物01a、化合物01c~01aaに換えることで、合成できる。化合物1A5aの合成方法としては、下記反応式A-14に示す方法が挙げられる。なお、式中の記号の規定は前記と同じである。化合物1A5b~1A5rは、上記合成方法における化合物51aをそれぞれ下記化合物51b~51rに換えることで、合成できる。HOCH2CF2OCF2CF2OCF2CH2OHHOCH2CF22OCF2CH2OHHOCH2CF23OCF2CH2OHHOCH2CF24OCF2CH2OHHOCH2CF25OCF2CH2OHHOCH2CF26OCF2CH2OHHO2CF2OCF2CF2OCF22OHHO3CF2OCF2CF2OCF23OHHO2CF22OCF22OHHO3CF22OCF23OHHO2CF23OCF22OHHO3CF23OCF23OHHO2CF24OCF22OHHO3CF24OCF23OHHO2CF25OCF22OHHO3CF25OCF23OHHO2CF26OCF22OHHO3CF26OCF23OHまた、化合物1B5aは、上記化合物1A5aの合成方法における化合物13Aを化合物13Bに換えることで合成できる。さらに、化合物1B5b~1B5rは、上記合成方法における化合物13Aを化合物13Bに変更し、さらに化合物51aをそれぞれ前記化合物51b~51rに換えることで合成できる。前記化合物1E0bbの合成方法としては、下記反応式A-15に示す方法が挙げられる。なお、式中の記号の規定は前記と同じである。上記化合物1E0ba、1E0bcおよび1E0bdは、上記合成方法における化合物61bをそれぞれ下記化合物61a、61c、61dに換えることで合成できる。CHCH2O2OHCHCH2O4OHCHCH2O6OHCHCH2O8OH前記化合物1G0bbおよび1J0bbは、上記反応式において化合物21Aのかわりに21B、21Cとすることで合成できる。ClCOCyCyrHClCODhnCyrHClCOCyCyCyrH前記化合物1C0bbの合成方法としては、下記反応式A-16に示す方法が挙げられる。なお、式中の記号の規定は前記と同じである。本発明のビニルエーテル化合物1は、不飽和結合による重合性基と、複数の6員環による液晶性骨格とをそれぞれ有し、高分子液晶の構成成分、すなわち重合性液晶化合物としての使用が可能である。ただし、ビニルエーテル化合物1は、それ自体が必ずしも液晶相を示す必要はなく、他の重合性化合物との共重合体が液晶相を示せばよい。ビニルエーテル化合物1と共重合する重合性化合物は、共重合可能であれば液晶性を有する化合物重合性液晶化合物でも、非液晶性の化合物でもよく、1成分として、下記式2で表されるフルオロオレフィンを含むことが好ましい。なお、式2中のX,Y,Zは、各々独立に、水素原子、フッ素原子、または塩素原子を示す。CFX=CYZ.........2式2で表されるフルオロオレフィンとしては、テトラフルオロエチレン、クロロトリフルオロエチレン、トリフルオロエチレンなどが挙げられる。また、本発明のビニルエーテル化合物1が共重合してなる共重合体液晶性共重合体は、前記ビニルエーテル化合物1に基づく重合単位、前記フルオロオレフィン2に基づく重合単位の他に、下記式3で表される重合性化合物に基づく重合単位および/または該重合単位において下記官能基を介して末端にビニル基、エポキシ基およびオキセタン基から選ばれる基が導入された重合単位を含むことができる。なお、式3中のQは、水酸基、チオール基、カルボキシル基、ヨウ素原子、シリル基、アミノ基、エポキシ基、ニトリル基、および、オキセタン基から選ばれる官能基を末端に有する、炭素数1~10のアルキレン基を示すただし、アルキレン基中の炭素原子に結合した水素原子はフッ素原子に置換されていてもよく、炭素-炭素結合間に、エーテル性酸素原子、エステル結合、またはウレタン結合を有していてもよい。CH2=CH-O-Q.........3前記重合性化合物3は、末端に官能基を有する炭素数1~10のアルキレン基ただし、水素原子がフッ素原子に置換されていてもよく、炭素-炭素結合間に、エーテル性酸素原子、エステル結合、またはウレタン結合を有していてもよいを有するビニルエーテル化合物である。官能基としては、前記したように、水酸基、チオール基、カルボキシル基、ヨウ素原子、シリル基、アミノ基、エポキシ基、ニトリル基、オキセタン基が好ましく、水酸基、が特に好ましい。このような化合物3としては、例えば、ヒドロキシエチルビニルエーテル、ヒドロキシブチルビニルエーテル等が好ましい。本発明の液晶性共重合体は、上記化合物1に基づく重合単位、化合物2に基づく重合単位、化合物3に基づく重合単位の他に、ビニルエーテル、カルボン酸ビニルエステル、アリルエーテル、カルボン酸アリルエステルような重合性化合物に基づく重合単位を含んでいてもよい。本発明のビニルエーテル化合物1は、重合性官能基がビニルエーテル基であるため、フルオロオレフィンに対して良好なラジカル共重合性を示す。液晶性共重合体における、ビニルエーテル化合物1に基づく重合単位の含有量割合は、液晶性および耐光性の観点から、30~50モルとする。30モル以上45モル以下が好ましい。化合物1に基づく重合単位の含有量が30モルより少ないと、液晶性が低下し、一軸に配向した薄膜が得られない。化合物1に基づく重合単位の含有量が50モルを超える場合には、耐光性が低下する。液晶性共重合体における重合性化合物2に基づく重合単位の含有量割合は、45~55モルとする。耐光性と液晶性の点から47~52モルが好ましい。化合物2に基づく重合単位の含有量が45モル未満の場合には耐光性が低下する。また、55モルを超える場合には、液晶性が低下し、一軸に配向した薄膜が得られない。液晶性共重合体における重合性化合物3に基づく重合単位の含有量割合は、1モル以上20モル以下が好ましい。化合物3に基づく重合単位の含有量が1モル未満の場合には耐光性が低下する。また、20モルを超える場合には、液晶性が低下し、一軸に配向した薄膜が得られない。本発明の液晶性共重合体は、例えば特開昭58-136662号公報に記載された方法で合成でき、本明細書に組み入れられる。具体的には、本発明のビニルエーテル化合物1を含む各重合性化合物を所定の割合で混合した混合物に、重合開始剤を加えて重合する方法を採る。重合方法は、乳化重合、溶液重合、通常のラジカル重合などの方法を用いることができ、特に限定されないが、分子量の制御が容易な点から溶液重合が好ましい。重合溶媒としては、ヘプタン等の飽和炭化水素類、1個以上のフッ素原子を含む飽和ハロゲン化炭化水素類、アセトン等のケトン類、トルエン、キシレンなどの芳香族炭化水素類、酢酸エチルなどのエステル類が用いられる。また、分子量調整のための連鎖移動剤として、t-ブタノール、エタノール等のアルコール類が用いられる。重合開始剤としては、通常のラジカル重合開始剤が用いられる。具体的には、ジイソプロピルパーオキシビスカーボネート、ジラウロイルパーオキシドなどの過酸化物、アゾビスイソブチロニトリルなどのアゾ化合物などが例示される。重合開始剤の使用量は、適宜変更可能であるが、通常は重合性化合物100質量部当り0.05~1質量部程度が好ましく採用される。また、これらの重合開始剤は一括して添加してもよく、必要に応じて分割添加してもよい。このようにして、化合物1に基づく重合単位、化合物2に基づく重合単位、化合物3に基づく重合単位、およびその他の重合単位からなる本発明の液晶性共重合体が得られる。以下、化合物1に基づく重合単位、化合物2に基づく重合単位、化合物3に基づく重合単位を含有する液晶性共重合体を液晶性共重合体P-1または単に共重合体P-1という。液晶性共重合体P-1として、より好ましく用いられる共重合体の具体例としては、下記式P-11に平均組成の構造が示される共重合体が挙げられる。液晶性共重合体P-11は、上記化合物1に基づく重合単位、上記化合物2に基づく重合単位、上記化合物3に基づく重合単位のみで構成され、その各含有量が、化合物1に基づく重合単位が30~50モル、化合物2に基づく重合単位が45~55モル、化合物3に基づく重合単位が1~20モルの範囲の共重合体である。ここで、共重合体が、化合物1に基づく重合単位、化合物2に基づく重合単位、化合物3に基づく重合単位のみで構成される場合には、ビニルエーテル化合物である化合物1および化合物3にそれぞれ基づく重合単位が、フルオロエチレン類である化合物2に基づく重合単位と、概ね交互に結合した構造となる。なお、上記した各重合単位の含有割合は、原料として使用した各化合物単量体の仕込み量を元にした割合である。また、下記式P-11における各重合単位の組成比であるx1およびy1も、原料単量体の仕込み量の割合を示す。さらに以下の記載においても、重合単位の含有割合や重合単位の組成比を示すものは、原料単量体の仕込み量を元にした割合で示したものである。ただし、式P-11中、Q1は、式1におけるmRnOw1hw2jkE4R1を示し、X、Y、Zは、上記式2のX、Y、Zと同じ意味を示す。R11は、上記式3のQにおける炭素数1~10のアルキレン基を示す。また、x1は4~99、y1は1~60の正数をそれぞれ示し、x1y1=100である。なお、x1:y1の値は、液晶性共重合体P-11における、化合物1に基づく重合単位の含有量:化合物3に基づく重合単位の含有量に相当する。なお、液晶性共重合体P-11は、上記重合方法により得られ、重合中、重合反応系をアルカリ側に保つために、重合反応は塩基性化合物の存在下で行うことが好ましい。塩基性化合物としては、有機塩基性化合物、無機塩基性化合物の中から広範囲に選択可能である。有機塩基性化合物では、トリエチルアミンなどのアルキルアミン類、トリエチルホスフィンなどのアルキルホスフィン類などが好ましい。無機塩基性化合物では、炭酸カリウム、水酸化カリウム、水酸化ナトリウム、酸化マグネシウムなどのアルカリ金属またはアルカリ土類金属の炭酸塩、水酸化物または酸化物などが好ましい。重合反応の反応温度は40°C~70°Cが好ましい。また、反応圧力は、0.2~2.0MPaが好ましく、0.2~1.0MPaがより好ましい。本発明の液晶性共重合体としては、上記のようにして得られる液晶性共重合体P-1の、化合物3に基づく重合単位が有する官能基を介して側鎖の末端にビニル基、エポキシ基およびオキセタン基から選ばれる基を導入した液晶性共重合体を用いてもよい。側鎖の末端にビニル基、エポキシ基およびオキセタン基から選ばれる基を導入する方法としては、化合物3に基づく重合単位が有する官能基と反応性の基を一方の末端に有し、ビニル基、エポキシ基およびオキセタン基から選ばれる基をもう一方の末端に有する化合物を、液晶性共重合体P-1と所定の条件で反応させればよい。側鎖の末端に導入される基としては、ビニル基が好ましく、ビニル基を有する基としてメタアクリロイル基が導入されることが特に好ましい。以下、液晶性共重合体P-1中の官能基を介して末端にメタアクリロイル基が導入された液晶性共重合体を例に、これを液晶性共重合体P-2または、単に共重合体P-2と記して、説明する。メタアクリロイル基は、上記液晶性共重合体P-1において化合物3に基づく重合単位が有する官能基を介して側鎖の末端に導入される。導入に際しては、一方の末端に官能基に反応性の基を有し、もう一方の末端にメタアクリロイル基を有する化合物が用いられる。この場合、液晶性共重合体P-1が有する官能基としては水酸基が好ましい。水酸基に反応性を有する基としてはイソシアネート基が好ましく、ウレタン結合によりメタアクリロイル基を有する基を導入して得られる液晶性共重合体P-2が好ましい。メタアクリロイル基を有するイソシアネート化合物としては、例えば、1,1-ビスアクリロイルオキシメチルエチルイソシアネート、2-メタクリロイルオキシエチルイソシアネート等が挙げられる。また、アクリル酸クロライド、アクリル酸を反応させて得ることも可能である。該反応は、例えば、原料成分にトリエチルアミン、N,N-ジメチル-4-アミノピリジン等を加え、室温で行えばよい。共重合体の側鎖の水酸基に上記化合物の末端イソシアネート基を反応させることで、側鎖にメタアクリロイル基を導入できる。具体的な例として、上記液晶性共重合体P-11に1,1-ビスアクリロイルオキシメチルエチルイソシアネートを反応させることにより得られる共重合体を、下記式P-21に表す。なお、式P-21中の記号は全て上記式P-11における記号と同じ意味を示す。本発明の液晶性共重合体において、数平均分子量Mnは、2,000~20,000の範囲が好ましく、3,000~10,000の範囲がより好ましい。また、分子量分布質量平均分子量Mw/数平均分子量Mnは、1.0~30の範囲が好ましく、1.0~2.0の範囲がより好ましい。数平均分子量Mnや分子量分布がこの範囲であれば、これを含む液晶性組成物における配向性および光学異方性材料としたときの耐光性が良好となる。なお、本明細書において質量平均分子量Mwおよび数平均分子量Mnは、ゲルパーミエーションクロマトグラフィGPC法でポリスチレンを標準として測定したものをいう。本発明の液晶性共重合体は単独で後述の光学異方性膜等の光学異方性材料を形成しうる。耐光性を考慮すれば、本発明の液晶性共重合体は架橋剤硬化剤と共に液晶性組成物に配合され、これを光学異方性等の光学異方性材料の形成に用いることが好ましい。架橋剤としては、液晶性共重合体P-1中の化合物3に基づく重合単位が有する官能基、または、該官能基を介して導入されたビニル基、エポキシ基およびオキセタン基から選ばれる基、例えば、液晶性共重合体P-2が有するm3R31n3W31h3W32j3k3E34R32......4ただし、式4中の記号は、以下の通りである。R31:炭素数1~12のアルキレン基、炭素数1~12のポリフルオロアルキレン基、または-CF2-OCF2CF2x-OCF2-で表される基xは1~6の整数。R32:炭素数1~8のアルキル基、炭素数1~8のアルコキシ基、フッ素原子、トリフルオロメチル基、またはシアノ基であり、該基中の炭素原子に結合した水素原子はフッ素原子により置換されていてもよい。E31、E32、E33、E34:各々独立に、1,4-フェニレン基、トランス-1,4-シクロヘキシレン基、またはトランス-2,6-デカヒドロナフタレニル基であり、これら基中の炭素原子に結合した水素原子はフッ素原子、塩素原子、またはメチル基により置換されていてもよい。m3:0~3の整数。n3:0~3の整数。h3,j3,k3:各々独立に0または1であり、かつ1≦h3j3k3が成り立つ。W31:エーテル基O、エステル基COO、OCOまたは単結合。W32:エーテル基O、エステル基COO、OCO、CF2O、OCF2または単結合。二官能の化合物HOm4R41n4W41h4W42j4k4E44W4304R42p4OH...5ただし、式5中の記号は、以下の通りである。R41、R42:各々独立に、炭素数1~12のアルキレン基、炭素数1~12のポリフルオロアルキレン基、または-CF2-OCF2CF2x-OCF2-で表される基xは1~6の整数。E41、E42、E43、E44:各々独立に、1,4-フェニレン基、トランス-1,4-シクロヘキシレン基、またはトランス-2,6-デカヒドロナフタレニル基であり、これら基中の炭素原子に結合した水素原子はフッ素原子、塩素原子、またはメチル基により置換されていてもよい。m4:0~3の整数。n4:0~3の整数。o4:0~3の整数。p4:0~3の整数。h4,j4,k4:各々独立に0または1であり、かつ1≦h4j4k4が成り立つ。W41:エーテル基O、エステル基COO、OCOまたは単結合。W42、W43:各々独立に、エーテル基O、エステル基COO、OCO、CF2O、OCF2または単結合。前記化合物4および5は、複数の6員環による液晶性骨格上記式4中、h3W32j3k3E34で、上記式5中、h4W42j4k4E44でそれぞれ示されるを含有する化合物であり、反応性架橋性と液晶性を併せ持つ。化合物4および5は、分子のスペーサー部上記式4中、m3R31n3で、上記式5中、m4R41n4および04R42p4でそれぞれ示されるに、アルキレン基、ポリフルオロアルキレン基、ポリフルオロアルキレンオキシド基から選ばれる少なくとも一つの基を有する。液晶性組成物中のフッ素原子を含まない成分との相溶性を低下させないために、化合物4および5において、式4中のR31および5中のR41がアルキレン基またはポリフルオロアルキレン基の場合、それらの基の炭素数は1~12とする。R31およびR41が-CF2-OCF2CF2x-OCF2-で表されるポリフルオロアルキレンオキシド基の場合、xは1~6の整数とする。レべリング性と相溶性の関連から、アルキレン基の炭素数は2~8が好ましく、ポリフルオロアルキレンオキシド基のxは1~4の整数が好ましく、ポリフルオロアルキレン基の炭素数は2~8が好ましい。また、非結晶性を示すように、アルキレン基の炭素数は2、4、6が好ましい。ポリフルオロアルキレン基の炭素数も2,4、6が特に好ましい。さらに、ポリフルオロアルキレン基の場合は、その末端炭素原子にフッ素原子が1個以上結合していることが好ましく、ペルフルオロアルキレン基であることがより好ましい。ポリフルオロアルキレン基はポリフルオロアルキレンオキシド基より液晶性が良好である。ポリフルオロアルキレン基としては、例えば以下に示す基が挙げられる。-CF22-、-CF24-、-CF26-、-CF28-、-CF210-、-CF212-、-CF2CHF-、-CF2CHFCF22-、-CF2CHFCF24-、-CF2CHFCF22CHFCF2-、-CF2CHFCF24CHF-、-CF2CH2CF2CH2CF2-、-CF2CHFCF24CHFCF2-、-CHFCF26CHF-、-CF2CHCF2CF3CF22CH2-。アルキレン基としては、例えば以下に示す基が挙げられる。-CH22-、-CH24-、-CH26-、-CH28-、-CH210-、-CH212-。化合物4および5は、R32およびR42としてアルキル基、アルコキシ基、フッ素原子、トリフルオロメチル基、またはシアノ基を有し、これによって化合物4および5を含む液晶性組成物の液晶性を示す温度範囲が広くなる。R32およびR42がアルキル基、またはアルコキシ基の場合、炭素数2~6が好ましく、3~5がより好ましい。R32およびR42が直鎖構造である場合には、特に化合物4および5が液晶性を示す温度範囲を広くできるので好適である。m3、m4、n3、n4、o4およびp4は、各々0~3の整数であり、1または2が好ましい。また、化合物5の製造容易性の観点から、m4とp4、n4とo4は同じ値であることが好ましい。h3、h4、j3、j4、k3、k4は、各々0または1である。ただし、h3、j3、k3の少なくとも一つは1であり、1≦h3j3k3が成り立つ。また、h4、j4、k4の少なくとも一つは1であり、1≦h4j4k4が成り立つ。W31は、エーテル基O、エステル基COO、OCOまたは単結合であり、W32は、エーテル基O、エステル基COO、OCO、CF2O、OCF2または単結合である。また、W41は、エーテル基O、エステル基COO、OCOまたは単結合であり、W42は、エーテル基O、エステル基COO、OCO、CF2O、OCF2または単結合である。さらにW43も、エーテル基O、エステル基COO、OCO、CF2O、OCF2または単結合である。化合物4の好ましい具体例として、下記化合物4A~4Jが挙げられる。HOm3R31n3OPhPhR32HOm3R31n3OPhCyPhR32HOm3R31n3OPhCyPhPhR32HOm3R31n3OCyCyR32HOm3R31n3OCOCyCyR32HOm3R31n3OCyCyCyR32HOm3R31n3OCODhnCyR32HOm3R31n3OCODhnCyCyR32HOm3R31n3ODhnCyR32HOm3R31n3OCOCyCyCyR32ただし、式4A~4J中の記号R31、R32、m3、n3は、各々式毎に独立しており、前述の規定と同じである。また、Ph、CyおよびDhnも、各々式毎に独立して前記の規定と同じであり、一分子中における複数のPh、Cyも、互いに独立して、置換または非置換のフェニレン基、および置換または非置換のシクロヘキシレン基を示し得るものとする。化合物5の好ましい具体例として、下記化合物5A~5Nが挙げられる。HOm4R41n4OPhPhO04R42p4OHHOm4R41n4OPhCyPhO04R42p4OHHOm4R41n4OPhCyPhPhO04R42p4OHHOm4R41n4OCyCyO04R42p4OHHOm4R41n4OCOCyCyCOO04R42p4OHHOm4R41n4OCyCyCyO04R42p4OHHOm4R41n4OCODhnCyCO004R42p4OHHOm4R41n4OCODhnCyCyCOO04R42p4OHHOm4R41n4ODhnCyO04R42p4OHHOm4R41n4OCOCyCyCyCOO04R42p4OHHOm4R41n4COOCyCyOCO04R42p4OHHOm4R41n4COODhnCyOCO04R42p4OHHOm4R41n4COODhnCyCyOCO04R42p4OHHOm4R41n4COOCyCyCyOCO04R42p4OHただし、式5A~5N中の記号R41、R42、m4、n4、o4、p4は、各々式毎に独立しており、前述の規定と同じである。また、Ph、CyおよびDhnも、各々式毎に独立して前記の規定と同じであり、一分子中における複数のPh、Cyも、互いに独立して、置換または非置換のフェニレン基、および置換または非置換のシクロヘキシレン基である。前記一官能の化合物4の合成方法は、上記式4において、41W31がカルボニル基-CO-である場合上記好ましい化合物において、化合物4E、化合物4G、化合物4H、化合物4Jに相当と、42W31が単結合である場合上記好ましい化合物において、化合物4A~化合物4D、化合物4F、化合物4Iに相当に分けて説明できる。上記式4において、41W31がカルボニル基-CO-である場合、例えば、化合物4Eは、前記ビニルエーテル化合物1の合成方法の反応式A-11において、1E0bを製造する際に得られる中間物質01b-4と同様にして製造できる。また、化合物4G、化合物4Hおよび化合物4Jは、それぞれ、前記で用いた化合物21AA:トランス-4-トランス-4-アルキルシクロヘキシルシクロヘキサンカルボン酸HOCOCyCyrHのかわりに、その-Cy-Cy-を、-Dhn-Cy-、-Dhn-Cy-Cy-、または、-Cy-Cy-Cy-とした化合物をそれぞれ用いることで製造できる。なお、前記合成方法の反応式A-11において、出発物質01bのかわりに、その水酸基で挟まれた二価の基をm3R31n3m3、R31、n3は上記範囲で適宜選択とした化合物を用いることで、化合物4において、W31がカルボニル基-CO-である各種化合物を製造できる。上記式4において、42W31が単結合である場合、例えば、化合物4Aは、前記ビニルエーテル化合物1の合成方法の反応式A-13において、1A0bを製造する際の中間物質01b-6と同様にして製造できる。あるいは、化合物4Cは、前記ビニルエーテル化合物1の合成方法の反応式A-16において、1C0bbを製造する際の中間物質81bと同様にして製造できる。また、化合物4B、化合物4D、化合物4Fおよび化合物4Iは、それぞれ、前記で用いた化合物13Aや化合物13Cのかわりに、その水酸基を除いた基を、-Ph-Cy-Ph-R32、-Cy-Cy-R32、-Cy-Cy-Cy-R32または、-Dhn-Cy-R32とした化合物をそれぞれ用いることで製造できる。なお、上記同様、前記合成方法の反応式A-13において、出発物質01bのかわりに、または前記合成方法の反応式A-16において、化合物71bのかわりに、その2個の水酸基で、または水酸基とBrで挟まれた、二価の基をm3R31n3m3、R31、n3は上記範囲で適宜選択とした化合物を用いることで、化合物4において、W31が単結合である各種化合物を製造できる。前記二官能の化合物5は、W41およびW43の結合方法によって、51W41が-CO-O-、W43が-O-CO-である場合上記好ましい化合物において、化合物5K~化合物5Nに相当、52W41が-O-CO-、W43が-CO-O-である場合上記好ましい化合物において、化合物5E、化合物5G、化合物5H、化合物5Jに相当、53W41、W43が-O-である場合上記好ましい化合物において、化合物5A~化合物5D、化合物5F、化合物5Iに相当に分類できる。前記化合物5の合成方法としては、化合物5が上記51W41:-CO-O-、W43:-O-CO-に分類される場合には、化合物5Kを例として、以下の反応式B-1に示す方法が挙げられる。なお、式中の記号は、前記と同じ意味を示す。また、以下の反応式B-1で得られた化合物5Kの1種である化合物を、化合物5K-1とする。まず、ビシクロヘキサン-4,4’-ジオール化合物4aと4-ペンテン酸化合物4bを、ジシクロヘキシルカルボジイミド、および4-N,N-ジメチルアミノピリジンの存在下、クロロホルム中で反応させて化合物4cを得る。さらに、化合物4cをテトラヒドロフラン中で、9-ボラビシクロ[3.3.1]ノナン9-BBNと反応させ、さらに過酸化水素の存在下、水酸化ナトリウムと反応させることで化合物5K-1を得る。上記反応において、化合物4aにかえて、その水酸基に挟まれた二価の基-Cy-Cy-を、-Dhn-Cy-、-Dhn-Cy-Cy-、または、-Cy-Cy-Cy-とした化合物をそれぞれ用いれば、化合物5L、化合物5M、または、化合物5Nに分類される化合物が合成できる。また、4-ペンテン酸H2C=CHCH22OOH:化合物4bにおける不飽和炭化水素基の炭素数をかえた不飽和カルボン酸を用いることにより、m4R41n4および04R42p4で示される二価の基の炭素数が異なる化合物5を合成できる。化合物5が上記52W41:-O-CO-、W43:-CO-O-に分類される場合には、化合物5Eを例として、以下の反応式B-2に示す方法が挙げられる。なお、式中の記号は、前記と同じ意味を示す。また、以下の反応式B-2で得られた化合物5Eの1種である化合物を、化合物5E-1とする。前記合成方法の反応式A-11において、出発物質01bから化合物01b-2を得たのと同様の反応により、化合物4dから化合物4eを合成する。得られた化合物4eと、4,4’-ビシクロヘキシルジカルボン酸化合物4fを、ジシクロヘキシルカルボジイミド、および4-N,N-ジメチルアミノピリジンの存在下、クロロホルム中で反応させて化合物4gを得る。さらに、この化合物4gをpトルエンスルホン酸と反応させて上記化合物5E-1を得る。上記反応において、化合物4fにかえて、そのカルボキシル基に挟まれた二価の基-Cy-Cy-を、-Dhn-Cy-、-Dhn-Cy-Cy-、または、-Cy-Cy-Cy-とした化合物をそれぞれ用いれば、化合物5G、化合物5H、または、化合物5Jに分類される化合物が合成できる。また、上記化合物4dHOCH26OHにおける水酸基に挟まれた二価の基を、m4R41n404R42p4で示される二価の基とすることで、スペーサー部の炭素数が異なる化合物5を合成できる。化合物5が上記53W41:-O-、W43:-O-に分類される場合には、化合物5Dを例として、以下の反応式B-3に示す方法が挙げられる。なお、式中の記号は、前記と同じ意味を示す。また、以下の反応式B-3で得られた化合物5Dの1種である化合物を、化合物5D-1とする。上記反応において、化合物4aにかえて、その水酸基に挟まれた二価の基-Cy-Cy-を、-Ph-Ph-、-Ph-Cy-Ph-、-Ph-Cy-Ph-Ph-、-Cy-Cy-Cy-、または、-Dhn-Cy-とした化合物をそれぞれ用いれば、化合物5A、化合物5B、化合物5C、化合物5Fまたは、化合物5Iに分類される化合物が合成できる。また、上記BrCH25OHにおける、Brと水酸基に挟まれた二価の基を、m4R41n404R42p4で示される二価の基とすることで、スペーサー部の炭素数が異なる化合物5を合成できる。第1の例の液晶組成物における、上記水酸基を有する液晶性低分子化合物b架橋剤の配合量は、上記液晶性共重合体aの100質量部に対して1~30質量部が好ましく、1~20質量部がより好ましい。この液晶性低分子化合物bの配合量が液晶性共重合体a100質量部に対して1質量部未満では、十分な配向性が得られないことがあり、30質量部を超えると、得られる光学異方性膜の耐光性が十分でないおそれがある。なお、第1の例の液晶組成物における上記水酸基を有する液晶性低分子化合物bの配合量を、液晶性共重合体aとのモル比で示すと、液晶性共重合体aの1モルに対して1.0~2.0モルの配合量が好ましく、1.0~1.5モルの配合量がより好ましい。第1の例の液晶組成物は、上記水酸基を有する液晶性共重合体a、架橋剤として水酸基を有する液晶性低分子化合物bおよびポリイソシアネート化合物cを含有するが、これら以外に各種添加剤を含有してもよい。具体的には、上記3成分による架橋反応を促進する触媒、紫外線吸収剤、酸化防止剤、光安定剤等が挙げられる。触媒としては、水酸基とイソシアネート基の反応を触媒する従来公知のジブチル錫ラウレート等のスズ系、アルミニウムキレートなどの他の金属キレート化合物、p-トルエンスルホン酸などの有機酸系、塩酸などの無機酸系、アミノ系の触媒が使用できる。触媒の添加量としては、用いる触媒の種類にもよるが、上記3成分の合計質量の100質量部に対して、0~1000ppmとすることが好ましく、10~100ppmがより好ましい。第1の例の液晶組成物が、他の成分として、紫外線吸収剤、酸化防止剤、光安定剤等を含有する場合、これらの成分の含有量は、液晶組成物の全量に対して5質量以下が好ましく、2質量以下が特に好ましい。≪第2の例≫第2の例は、液晶性共重合体が、側鎖の末端にm3R31n3W31h3W32j3k3E34R32......6ただし、式6中の記号は、以下の通りである。R21:水素原子またはメチル基。R31、R32、E31、E32、E33、E34、W31およびW32は、それぞれ前記した式4における各記号と同じである。また、m3、n3、h3、j3、k3も、それぞれ前記した式4における各記号と同じである。二官能性化合物CH2CR22COOm4R41n4W41h4W42j4k4E44W4304R42p4OCOCR23CH2...7ただし、式7中の記号は、以下の通りである。R22、R23:各々独立に、水素原子またはメチル基。R41、R42、E41、E42、E43、E44、W41、W42およびW43は、それぞれ前記した式5における各記号と同じである。また、m4、n4、o4、p4、h4,j4,k4も、それぞれ前記した式5における各記号と同じである。前記化合物6および7は、複数の6員環による液晶性骨格を含有する化合物であり、反応性架橋性と液晶性を併せ持つ。化合物6および7は、分子のスペーサー部に、アルキレン基、ポリフルオロアルキレン基、ポリフルオロアルキレンオキシド基から選ばれる少なくとも一つの基を有する。液晶組成物中のフッ素原子を含まない成分との相溶性を低下させないために、化合物6および7において、式6中のR31および7中のR41がアルキレン基またはポリフルオロアルキレン基の場合、それらの基の炭素数は1~12とする。R31およびR41が-CF2-OCF2CF2x-OCF2-で表されるポリフルオロアルキレンオキシド基の場合、xは1~6の整数とする。レべリング性と相溶性の関連から、アルキレン基の炭素数は2~8が好ましく、ポリフルオロアルキレンオキシド基のxは1~4の整数が好ましく、ポリフルオロアルキレン基の炭素数は2~8が好ましい。また、非結晶性を示すように、アルキレン基の炭素数は2、4、6が好ましい。ポリフルオロアルキレン基の炭素数も2,4、6が特に好ましい。さらに、ポリフルオロアルキレン基の場合は、その末端炭素原子にフッ素原子が1個以上結合していることが好ましく、ペルフルオロアルキレン基であることがより好ましい。ポリフルオロアルキレン基はポリフルオロアルキレンオキシド基より液晶性が良好である。ポリフルオロアルキレン基としては、例えば以下に示す基が挙げられる。-2-、-4-、-6-、-8-、-10-、-12-、-CF2CHF-、-CF2CHF2-、-CF2CHF4-、-CF2CHF2CHFCF2-、-CF2CHF4CHF-、-CF2CH2CH2CF2-、-CF2CHF4CHFCF2-、-CHF6CHF-、-CF2CH2CH2-。アルキレン基としては、例えば以下に示す基が挙げられる。-2-、-4-、-6-、-8-、-10-、-12-。化合物6および7は、R32およびR42としてアルキル基、アルコキシ基、フッ素原子、トリフルオロメチル基、またはシアノ基を有し、これによって化合物6および7を含む液晶組成物の液晶性を示す温度範囲が広くなる。R32およびR42がアルキル基、またはアルコキシ基の場合、炭素数2~6が好ましく、3~5がより好ましい。R32およびR42が直鎖構造である場合には、特に化合物6および7が液晶性を示す温度範囲を広くできるので好適である。m3、m4、n3、n4、o4およびp4は、各々0~3の整数であり、1または2が好ましい。また、化合物7の製造容易性の観点から、m4とp4、n4とo4は同じ値であることが好ましい。h3、h4、j3、j4、k3、k4は、各々0または1である。ただし、h3、j3、k3の少なくとも一つは1であり、1≦h3j3k3が成り立つ。また、h4、j4、k4の少なくとも一つは1であり、1≦h4j4k4が成り立つ。W31は、エーテル基O、エステル基COO、OCOまたは単結合であり、W32は、エーテル基O、エステル基COO、OCO、CF2O、OCF2または単結合である。また、W41は、エーテル基O、エステル基COO、OCOまたは単結合であり、W42は、エーテル基O、エステル基COO、OCO、CF2O、OCF2または単結合である。さらにW43も、エーテル基O、エステル基COO、OCO、CF2O、OCF2または単結合である。化合物6の好ましい具体例として、下記化合物6A~6Jが挙げられる。CH2CR21COOm3R31n3OPhPhR32CH2CR21COOm3R31n3OPhCyPhR32CH2CR21COOm3R31n3OPhCyPhPhR32CH2CR21COOm3R31n3OCyCyR32CH2CR21COOm3R31n3OCOCyCyR32CH2CR21COOm3R31n3OCyCyCyR32CH2CR21COOm3R31n3OCODhnCyR32CH2CR21COOm3R31n3OCODhnCyCyR32CH2CR21COOm3R31n3ODhnCyR32CH2CR21COOm3R31n3OCOCyCyCyR32ただし、式6A~6J中の記号R21、R31、R32、m3、n3は、各々式毎に独立しており、前述の規定と同じである。また、Ph、CyおよびDhnも、各々式毎に独立して前記の規定と同じである。1分子中における複数のPh、Cyも、互いに独立して、置換または非置換のフェニレン基、および置換または非置換のシクロヘキシレン基である。化合物7の好ましい具体例として、下記化合物7A~7Nが挙げられる。CH2CR22COOm4R41n4OPhPhO04R42p4OCOCR23CH2CH2CR22COOm4R41n4OPhCyPhO04R42p4OCOCR23CH2CH2CR22COOm4R41n4OPhCyPhPhO04R42p4OCOCR23CH2CH2CR22COOm4R41n4OCyCyO04R42p4OCOCR23CH2CH2CR22COOm4R41n4OCOCyCyCOO04R42p4OCOCR23CH2CH2CR22COOm4R41n4OCyCyCyO04R42p4OCOCR23CH2CH2CR22COOm4R41n4OCODhnCyCO004R42p4OCOCR23CH2CH2CR22COOm4R41n4OCODhnCyCyCOO04R42p4OCOCR23CH2CH2CR22COOm4R41n4ODhnCyO04R42p4OCOCR23CH2CH2CR22COOm4R41n4OCOCyCyCyCOO04R42p4OCOCR23CH2CH2CR22COOm4R41n4COOCyCyOCO04R42p4OCOCR23CH2CH2CR22COOm4R41n4COODhnCyOCO04R42p4OCOCR23CH2CH2CR22COOm4R41n4COODhnCyCyOCO04R42p4OCOCR23CH2CH2CR22COOm4R41n4COOCyCyCyOCO04R42p4OCOCR23CH2ただし、式7A~7N中の記号R22、R23、R41、R42、m4、n4、o4、p4は、各々式毎に独立しており、前述の規定と同じである。また、Ph、CyおよびDhnも、各々式毎に独立して前記の規定と同じであり、1分子中における複数のPh、Cyも、互いに独立して、置換または非置換のフェニレン基、および置換または非置換のシクロヘキシレン基である。前記一官能性化合物6の合成方法は、上記式6において、61W31がカルボニル基-CO-である場合上記好ましい化合物において、化合物6E、化合物6G、化合物6H、化合物6Jに相当と、62W31が単結合である場合上記好ましい化合物において、化合物6A~化合物6D、化合物6F、化合物6Iに相当に分けて説明できる。上記式6において、61W31がカルボニル基-CO-である場合、例えば、化合物6Eは、前記ビニルエーテル化合物1の合成方法の反応式A-11において、1E0bを製造する際に得られる中間物質01b-4と同様にして水酸基含有化合物を製造した後、得られた化合物に、カルボン酸基を含み主骨格にメソゲンを有する化合物を反応させて、末端の水酸基をメタアクロイルオキシ基に変換することにより製造できる。なお、メソゲンとは、棒状または板状の分子鎖シクロ環、芳香環を含む。のような剛性の分子鎖部分をいう。また、化合物6G、化合物6Hおよび化合物6Jは、それぞれ、前記で用いた化合物21AA:トランス-4-トランス-4-アルキルシクロヘキシルシクロヘキサンカルボン酸HOCOCyCyrHのかわりに、その-Cy-Cy-を、-Dhn-Cy-、-Dhn-Cy-Cy-、または、-Cy-Cy-Cy-とした化合物をそれぞれ用いることで製造できる。なお、前記合成方法の反応式A-11において、出発物質01bのかわりに、その水酸基で挟まれた二価の基をm3R31n3m3、R31、n3は上記範囲で適宜選択とした化合物を用いることで、化合物6において、W31がカルボニル基-CO-である各種化合物を製造できる。上記式6において、62W31が単結合である場合、例えば、化合物6Aは、前記ビニルエーテル化合物1の合成方法の反応式A-13において、1A0bを製造する際の中間物質01b-6と同様にして水酸基含有化合物を製造した後、得られた化合物にアルコールを含むメソゲンを反応させて、末端の水酸基をメタアクロイルオキシ基に変換することにより製造できる。あるいは、化合物6Cは、前記ビニルエーテル化合物1の合成方法の反応式A-16において、1C0bbを製造する際の中間物質81bと同様にして水酸基含有化合物を製造した後、得られた化合物にハロゲンを含むメソゲンを反応させて、末端の水酸基をメタアクロイルオキシ基に変換することにより製造できる。化合物6B、化合物6D、化合物6Fおよび化合物6Iは、それぞれ、前記で用いた化合物13Aや化合物13Cのかわりに、その水酸基を除いた基を、-Ph-Cy-Ph-R32、-Cy-Cy-R32、-Cy-Cy-Cy-R32または、-Dhn-Cy-R32とした化合物をそれぞれ用いることで製造できる。なお、上記同様、前記合成方法の反応式A-13において、出発物質01bのかわりに、または前記合成方法の反応式A-16において、化合物71bのかわりに、その2個の水酸基で、または水酸基とBrで挟まれた二価の基を、m3R31n3m3、R31、n3は上記範囲で適宜選択とした化合物を用いることで、化合物6において、W31が単結合である各種化合物を製造できる。前記二官能性化合物7は、W41およびW43の結合方法によって、71W41が-CO-O-、W43が-O-CO-である場合上記好ましい化合物において、化合物7K~化合物7Nに相当、72W41が-O-CO-、W43が-CO-O-である場合上記好ましい化合物において、化合物7E、化合物7G、化合物7H、化合物7Jに相当、73W41、W43が-O-である場合上記好ましい化合物において、化合物7A~化合物7D、化合物7F、化合物7Iに相当に分類できる。前記化合物7の合成方法としては、化合物7が上記71W41:-CO-O-、W43:-O-CO-に分類される場合には、化合物7Lを例として、以下の反応式C-1に示す方法が挙げられる。なお、式中の記号は、前記と同じ意味を示す。なお、式中の記号は、前記と同じ意味を示す。また、以下の反応式C-1で得られた化合物7Lの1種である化合物を、化合物7L-1とする。6-4-ヒドロキシシクロヘキシルデカヒドロナフタレン-2-オール4Laと3-アクリロイルオキシブタン酸を、ジシクロヘキシルカルボジイミド、ジメチルアミノピリジンの存在下、ジクロロメタン中で反応させて、化合物7L-1を得る。化合物7K、化合物7M、および化合物7Nは、それぞれ前記で用いた化合物4Laのかわりに、その2つの水酸基で挟まれた基を、-Cy-Cy-、-Dhn-Cy-Cy-、または-Cy-Cy-Cy-とした化合物をそれぞれ用いることで製造できる。化合物7が上記72W41:-O-CO-、W43:-CO-O-に分類される場合には、化合物7Eの1種である化合物7E-1を例として製造方法を説明すると、前記反応式B-2に示す方法により水酸基含有化合物4E-1を製造する。すなわち、前記合成方法の反応式A-11において、出発物質01bから化合物01b-2を得たのと同様の反応により、化合物4dから化合物4eを合成する。得られた化合物4eと、4,4’-ビシクロヘキシルジカルボン酸化合物4fを、ジシクロヘキシルカルボジイミド、および4-N,N-ジメチルアミノピリジンの存在下、クロロホルム中で反応させて化合物4gを得る。さらに、この化合物4gをpトルエンスルホン酸と反応させて上記化合物4E-1を得る。次いで、水酸基含有化合物4E-1にメタアクロイル酸クロライドを反応させて、末端の水酸基をメタアクロイルオキシ基に変換することにより化合物7E-1を製造できる。上記反応において、化合物4fにかえて、そのカルボキシル基に挟まれた二価の基-Cy-Cy-を、-Dhn-Cy-、-Dhn-Cy-Cy-、または、-Cy-Cy-Cy-とした化合物をそれぞれ用いれば、化合物7G、化合物7H、または、化合物7Jに分類される化合物が合成できる。また、上記化合物4dHOCH26OHにおける水酸基に挟まれた二価の基を、m4R41n404R42p4で示される二価の基とすることで、スペーサー部の炭素数が異なる化合物7を合成できる。化合物7が上記73W41:-O-、W43:-O-に分類される場合には、化合物7Dの1種である化合物7D-1を例として製造方法を説明すると、まず前記反応式B-3に示す方法により水酸基含有化合物4D-1を製造する。次いで、水酸基含有化合物4D-1にメタアクロイル酸クロライドを反応させて、末端の水酸基をメタアクロイルオキシ基に変換することにより化合物7D-1を製造できる。上記反応において、化合物4aにかえて、その水酸基に挟まれた二価の基-Cy-Cy-を、-Ph-Ph-、-Ph-Cy-Ph-、-Ph-Cy-Ph-Ph-、-Cy-Cy-Cy-、または、-Dhn-Cy-とした化合物をそれぞれ用いれば、化合物7A、化合物7B、化合物7C、化合物7Fまたは、化合物7Iに分類される化合物が合成できる。また、上記BrCH25OHにおける、Brと水酸基に挟まれた二価の基を、m4R41n404R42p4で示される二価の基とすることで、スペーサー部の炭素数が異なる化合物7を合成できる。第2の例の液晶組成物における、上記メタアクリロイル基を有する架橋剤液晶性低分子化合物の配合量は、前記で示される水酸基を有する液晶性共重合体B2を製造した。内容積200mLのステンレス製撹拌機付きオートクレーブに、炭酸カリウム0.044g、上記合成例2で得られた化合物1G0bb-13.56g、4-ヒドロキシブチルビニルエーテルHBVE0.256g、ヘプタン80.0g、およびパーブチルPV過酸化物重合開始剤の商品名:日本油脂社製0.752gを投入し、オートクレーブを閉じた。次いで、オートクレーブを液体窒素により冷却し、液相を固化させた後、減圧下で脱気した。その後、テトラフルオロエチレンTFE1.1gをオートクレーブ中に導入し、昇温して固化した液相を融解させた後、撹拌を開始した。さらに昇温してオートクレーブ内の温度を65°Cにすると、圧力が0.07MPaとなった。その温度で2.5時間撹拌を続けた後、氷浴につけて反応を停止し、オートクレーブを開放して、液晶性共重合体を含むスラリーを回収した。次いで、液晶性共重合体を含むスラリーに、トルエン200mL、飽和食塩水400mLを加え、分液ロートを用いて抽出操作を行い、有機層を回収した。回収した有機層をメタノール2L中に注ぎ込み、得られた白色沈澱を減圧ろ過によりろ取し、40°Cで8時間減圧乾燥し、4.2gの液晶性共重合体B2収率90を得た。得られた液晶性共重合体B2の数平均分子量Mnは3600、分子量分布Mw/Mnは1.68であり、共重合組成比1G0bb-1/HBVE/TFEは38/12/50モル比であった。なお、原料単量体の仕込み量比は、1G0bb-1/HBVE/TFEで45/5/50モル比であった。また、Tgガラス転移点は25°C、Tcは69°Cであった。得られた液晶性共重合体B2の平均組成の構造を原料単量体の組成比で以下に示す。合成例6[液晶性共重合体Cの合成]環流装置、撹拌装置を備えた500mlの三ツ口フラスコに、合成例4で得られた液晶性共重合体Bを2.0g、1,1-ビスアクリロイルオキシメチルエチルイソシアナート商品名カレンズBEI、昭和電工社製0.64g、DBTDL0.2g、およびトルエン200mlを加え、60°Cで12時間撹拌した。反応液を2Lのメタノール中に注ぎ込み、得られた白色沈澱を、減圧ろ過によりろ取し、40°Cで8時間減圧乾燥した。こうして、側鎖にメタクリロイル基を有する液晶性共重合体Cを1.8g収率78得た。共重合体B中の水酸基の反応率は100であり、得られた液晶性共重合体Cの数平均分子量Mnは12000、分子量分布Mw/Mnは2.09であった。また、Tgは41°C、Tcは172°Cであった。合成例7[液晶性共重合体Dの合成]環流装置、撹拌装置を備えた50mlのフラスコに窒素を導入した後、合成例6で得られた液晶性共重合体B2を1000mg、1,1-ビスアクリロイルオキシメチルエチルイソシアナート商品名カレンズBEI、昭和電工社製110mg、DBTDL20mg、およびジクロロメタン20gを加え、室温で24時間撹拌した。反応液を3gになるまで濃縮した後50mlのメタノール中に注ぎ込み、得られた白色沈澱を、遠心分離により回収し、室温で8時間減圧乾燥した。こうして、以下の式Dで表される側鎖にアクリロイル基を有する液晶性共重合体Dを980mg収率88得た。液晶性共重合体B2中の水酸基の反応率は100であり、得られた液晶性共重合体Dの数平均分子量Mnは12000、分子量分布Mw/Mnは2.09であった。また、Tgは41°C、Tcは172°Cであった。合成例8[二官能水酸基の液晶性低分子化合物5L-1の合成]上記二官能水酸基の液晶性低分子化合物5Lにおいて、スペーサー部がブチレン基の化合物以下の構造式5L-1に示されるを下記反応式に示す通り製造した。還流装置、撹拌機を装備した1Lの4つ口フラスコに、6-4-ヒドロキシシクロヘキシルデカヒドロナフタレン-2-オール6decahydronaphthalen2ol式中4hで示されるを2.0g、4-ペンテン酸を1.9g、ジメチルアミノピリジンを0.08g投入し、これにジクロロメタン100mlを加え0°Cに冷却した。ここに、ジシクロヘキシルカルボジイミド3.92gをジクロロメタン100mlに溶解した溶液を5分間かけて滴下し、室温にて24時間撹拌して反応させた。反応終了後、反応液をろ過し、水および酢酸エチルを加えて分液し、有機層を回収した。回収された有機層を飽和塩化ナトリウム水溶液400mLで洗浄した後水洗し、再び有機層を回収した。次いで、得られた有機層を無水硫酸マグネシウムで乾燥した後、減圧ろ過によって無水硫酸マグネシウムを除去した。ろ液を濃縮することによって粉末を得た。この粉末に酢酸エチルとヘキサンとの混合溶媒1:4を加えてシリカゲルクロマトグラフィーにより精製し、下記反応式中4iで表される化合物6cyclohexyldecahydronaphthalen2ylpent4enoate3gを得た。収率は91質量であった。還流装置、撹拌機を装備した1Lの4つ口フラスコに、上記で得られた化合物4i6cyclohexyldecahydronaphthalen2ylpent4enoateを2.85gをテトラヒドロフラン30mlに溶かし0°Cに冷却し、0.5Mで9-BBNを含むTHF溶液30mlを15分かけて滴下し、室温にて2時間撹拌した。この反応液を再び0°Cに冷却し3Mの水酸化ナトリウム水溶液を5mlと30の過酸化水素水5mlを順次滴下し、室温で2時間撹拌した。反応終了後、飽和塩化ナトリウム水溶液および酢酸エチルを加えて分液し、有機層を回収した。さらに有機層を塩化アンモニウム水、飽和塩化ナトリウム水溶液で順次洗浄する。次いで、得られた有機層を無水硫酸マグネシウムで乾燥した後、減圧ろ過によって無水硫酸マグネシウムを除去した。ろ液を濃縮することによって粉末を得た。この粉末に酢酸エチルとメタノールとの混合溶媒50:1を加えてシリカゲルクロマトグラフィーにより精製し、反応式中5L-1で表される両末端に水酸基を1個ずつ有する、分子量452.3の液晶性低分子化合物2.24gを得た。収率は72質量であった。合成例9[二官能アクリロイル基の液晶性低分子化合物7L-1の合成]上記二官能メタアクリロイル基の液晶性低分子化合物7Lにおいて、官能基がアクリロイル基であって、スペーサー部がプロピレン基の化合物以下の構造式7L-1に示されるを製造した。還流装置、撹拌機を装備した1Lの4つ口フラスコに、6-4-ヒドロキシシクロヘキシルデカヒドロナフタレン-2-オールを50g、3-アクリロイルオキシブタン酸75g、ジシクロヘキシルカルボジイミド40g、ジメチルアミノピリジン4.2g、およびジクロロメタン500mlを加え、室温で20時間撹拌して反応させた。反応終了後、水およびジエチルエーテルを加えて分液し、有機層を回収した。回収された有機層を飽和塩化ナトリウム水溶液400mLで洗浄した後水洗し、再び有機層を回収した。次いで、得られた有機層を無水硫酸マグネシウムで乾燥した後、減圧ろ過によって無水硫酸マグネシウムを除去した。ろ液を濃縮することによって粉末結晶を得た。この粉末結晶に酢酸エチルとヘキサンとの混合溶媒を加えてシリカゲルクロマトグラフィーにより精製し、式7L-1で表される分子量532.3の化合物78gを得た。収率は63質量であった。実施例1[液晶性組成物A1の調製]合成例3で得られた液晶性共重合体Aを1.0g、多官能イソシアナート化合物商品名デスモジュールN3300、バイエル社製0、4g、およびDBTDLジラウリルジブチルスズ0.05gをテトラヒドロフラン200mlに溶解し、エバポレーターにより溶媒を留去し、液晶性組成物A1を得た。得られた液晶性組成物A1のTgは60°C、Tcは162°Cであった。実施例2[液晶性組成物B1の調製]液晶性共重合体Aを1.0gのかわりに、合成例4で得られた液晶性共重合体Bを1.0g用いた以外は実施例1と同様にして、液晶性組成物B1を得た。得られた液晶性組成物B1のTgは38°C、Tcは164°Cであった。実施例3[液晶性組成物C1の調製]合成例6で得られた液晶性共重合体Cを1.0gと光重合開始剤商品名イルガキュア184、チバスペシャリティケミカルズ社製0.01gを、テトラヒドロフラン200mlに溶解し、エバポレーターにより溶媒を留去し、液晶性組成物C1を得た。得られた液晶性組成物C1のTgは41°C、Tcは170°Cであった。実施例4[液晶性組成物1の調製]合成例5で得られた水酸基を有する液晶性共重合体B2の100mg、および合成例8で得られた水酸基を有する液晶性低分子化合物5L-1の10mg、ジクロロメタンで100倍に希釈したポリイソシアネート化合物デュラネートTLA-100商品名、旭化成社製:メチルヘキサメチレンジイソシアネートのイソシアヌレート変性体の350mg液晶性共重合体B2:化合物5L-1:TLA-100のモル比として1:1:3、液晶性共重合体B2と化合物5L-1の合計水酸基:イソシアネート基のモル比として1:1に、10000倍に希釈したDBTDL300mgを混ぜ、室温にて12時間真空乾燥させ、液晶性組成物1を得た。得られた液晶性組成物1は、120°Cでネマチック相から等方相への相転移温度Tcを示した。実施例5[液晶性組成物2の調製]上記実施例4において、液晶性共重合体B2:化合物5L-1:TLA-100のモル比を1:1:3から1:0.5:2液晶性共重合体B2と化合物5L-1の合計水酸基:イソシアネート基のモル比として1:1に変更した以外は同様にして液晶性組成物2を得た。得られた液晶性組成物2は、125°Cでネマチック相から等方相への相転移温度Tcを示した。実施例6[液晶性組成物10の調製]合成例7で得られたアクリロイル基を有する液晶性共重合体Dを100mgと、合成例9で得られたアクリロイル基含有液晶性低分子化合物7L-1を10mgモル比として1:1混合し、これに光ラジカル反応開始剤として、ジクロロメタンで100倍に希釈したイルガキュア754商品名、チバスペシャリティケミカルズ社製100mgを混ぜ、室温で12時間真空乾燥させ、液晶性組成物10を得た。得られた液晶性組成物10は、120°Cでネマチック相から等方相への相転移を示した。実施例7[液晶性組成物20の調製]合成例7で得られたアクリロイル基を有する液晶性共重合体Dを100mgと、合成例9で得られたアクリロイル基含有液晶性低分子化合物7L-1を20mgモル比として1:2混合し、これに光ラジカル反応開始剤としてジクロロメタンで100倍に希釈したイルガキュア754を100mg混ぜ、室温で12時間真空乾燥させて液晶性組成物20を得た。得られた液晶性組成物20は、126°Cでネマチック相から等方相への相転移を示した。実施例8[光学素子AAの作製および評価]直径6インチ、厚さ0.55mmのガラス基板に、ポリイミド溶液をスピンコータで塗布し乾燥した後、ナイロンクロスで一定方向にラビング処理し、支持体基板を作製した。次いでこの基板上に、実施例1で調製された液晶性組成物A1の10wtキシレン溶液を滴下し、スピンコータで塗布した後、120°Cで1時間アニールを行い、一軸配向した厚さ2μmの薄膜を形成した。さらに、光学接着剤商品名アロニックスLCR0631、東亜合成社製を薄膜上に滴下し、スピンコータで塗布した後、その上に直径6インチ、厚さ0.55mmのガラス基板を載せ、強度20mW/cm2の紫外線を積算光量が600mJ/cm2となるよう照射し、光学素子AAを作製した。この光学素子AAは、リタデーションの入射角依存性の測定により、基板のラビング方向に水平配向していることがわかった。また、光学素子AAは可視光域で透明であり、散乱も認められなかった。次に、この光学素子AAにKrレーザー波長407nm、413nmのマルチモードを照射し、青色レーザー光曝露加速試験を行った。照射条件は、温度80°C、積算曝露エネルギー600Wh/mm2とした。加速試験前の透過率に対する試験後の透過率の低下は2未満であったことから、光学素子AAは青色レーザー光に対する耐久性に優れることが確認された。実施例9[光学素子BBの作製および評価]液晶性組成物A1のかわりに、実施例2で調製された液晶性組成物B1を用いた以外は、実施例4と同様にして光学素子BBを得た。得られた光学素子BBは、リタデーションの入射角依存性の測定により、基板のラビング方向に水平配向していることがわかった。また、光学素子BBは可視光域で透明であり、散乱も認められなかった。次に、この光学素子BBにKrレーザー波長407nm、413nmのマルチモードを照射し、青色レーザー光曝露加速試験を行った。照射条件は、温度80°C、積算曝露エネルギー600Wh/mm2とした。加速試験前の透過率に対する試験後の透過率の低下は2未満であったことから、光学素子C2は青色レーザー光に対する耐久性に優れることが確認された。実施例10[光学素子CCの作製および評価]液晶性組成物A1のかわりに、実施例3で調製された液晶性組成物C1を用いた以外は、実施例4と同様にして光学素子CCを得た。得られた光学素子CCは、リタデーションの入射角依存性の測定により、基板のラビング方向に水平配向していることがわかった。また、光学素子CCは可視光域で透明であり、散乱も認められなかった。次に、この光学素子CCにKrレーザー波長407nm、413nmのマルチモードを照射し、青色レーザー光曝露加速試験を行った。照射条件は、温度80°C、積算曝露エネルギー600Wh/mm2とした。加速試験前の透過率に対する試験後の透過率の低下は2未満であったことから、光学素子CCは青色レーザー光に対する耐久性に優れることが確認された。実施例11[光学素子50の作製および評価]直径6インチ、厚さ0.55mmのガラス基板2枚に、それぞれポリイミド溶液をスピンコータで塗布し乾燥した後、ナイロンクロスで一定方向にラビング処理し、支持体基板を2枚作製した。2枚の基板を縦2cm、横2.5cmに切断して、光学素子作製用の配向膜付き基板を得た。次いで、この2枚の基板を配向膜が対向するように配置し、その基板間に上記実施例6で得られた液晶性組成物10を2mg挟み込み、170°C、2MPaで5分間熱圧着した。その後、20分間かけて除冷してから、110°Cで3時間アニールを行った後、強度260mW/cm2の紫外線を積算光量が1300mJ/cm2となるよう照射して架橋反応を行なわせ、一軸配向した厚さ7μmの薄膜を形成した。こうして、2枚の配向膜付き基板間に光学異方性膜を形成し、光学素子50を作製した。得られた光学素子50は、リタデーションの入射角依存性の測定により、基板のラビング方向に水平配向していることがわかった。また、この光学素子50は可視光域で透明であり、散乱も認められなかった。次に、この光学素子50にKrレーザー波長407nm、413nmのマルチモードを照射し、青色レーザー光曝露加速試験を行った。照射条件は、温度80°C、積算曝露エネルギー700Wh/mm2とした。加速試験前の透過率に対する試験後の透過率の低下は2未満であったことから、光学素子50は青色レーザー光に対する耐久性に優れることが確認された。実施例12[光学素子60の作製および評価]実施例6で調製された液晶性組成物10のかわりに、実施例7で調製された液晶性組成物20を用いた以外は実施例11と同様にして、光学素子60を作製した。こうして得られた光学素子60は、リタデーションの入射角依存性の測定により、基板のラビング方向に水平配向していることがわかった。また、光学素子60は、可視光域で透明であり、散乱も認められなかった。次に、光学素子60にKrレーザー波長407nm、413nmのマルチモードを照射し、青色レーザー光曝露加速試験を行った。照射条件は、温度80°C、積算曝露エネルギー700Wh/mm2とした。加速試験前の透過率に対する試験後の透過率の低下は2未満であったことから、光学素子60は青色レーザー光に対する耐久性に優れることが確認された。実施例13[光学素子70の作製および評価]径6インチ、厚さ0.55mmのガラス基板2枚に、それぞれポリイミド溶液をスピンコータで塗布し乾燥した後、ナイロンクロスで一定方向にラビング処理した、支持体基板を2枚作製した。2枚の基板を縦2cm、横2.5cmに切断して、光学素子作製用の配向膜付き基板を得た。次いで、この2枚の基板を配向膜が対向するように配置し、その基板間に上記実施例4で得られた液晶性組成物1を2mg挟み込み、170°C、2MPaで5分間熱圧着させた。その後、20分かけて除冷し、110°Cで3時間アニールを行い、一軸配向した7μmの薄膜、すなわち光学異方性膜を2枚の配向膜付き基板間に形成し、光学素子70を作製した。なお、液晶性組成物1において架橋反応が進行する温度は、30~150°C程度であり、上記110°C、3時間のアニールの際に、液晶性組成物の配向とともに、架橋反応も実行されていた。この光学素子70は、リタデーションの入射角依存性の測定により、基板のラビング方向に水平配向していることがわかった。また、光学素子70は可視光域で透明であり、散乱も認められなかった。配向性の評価は、この方法で得られた結果から、以下に示す基準で行った。配向性の評価基準○:可視光域で透明であり、散乱も認められない。△:可視光域で透明であるが、散乱が認められる。×:可視光域で不透明であり、散乱が認められる。次に、この光学素子にKrレーザー波長407nm、413nmのマルチモードを照射し、青色レーザー光曝露加速試験を行った。照射条件は、温度80°C、積算曝露エネルギー700Wh/mm2とした。加速試験前の透過率に対する試験後の透過率の低下は2未満であったことから、光学素子70は青色レーザー光に対する耐久性に優れることが確認された。耐光性はこの方法で得られた結果から、以下に示す加速試験前の透過率に対する試験後の透過率の低下率を基準に行った。耐光性の評価基準○:透過率の低下が2未満である。△:透過率の低下が2以上5未満である。×:透過率の低下が10以上である。実施例14[光学素子80の作製および評価]アニール温度を作製に用いる液晶性組成物のTc-10°Cとする以外は、上記実施例13と同様にして、上記実施例5で得られた液晶性組成物2を用いて光学素子80を作製した。また、得られた光学素子80に対して上記同様の配向性および耐候性の評価を行った。結果を表1に示す。"